"着色剤A、樹脂B、光重合性化合物C、光重合開始剤D及び溶剤Eを含み、着色剤Aが、式1で表される塩を含む着色剤である着色感光性樹脂組成物。[式1中、R1~R18は、互いに独立に、水素原子、ハロゲン原子、炭素数1~8の1価の脂肪族炭化水素基、ニトロ基又は-SO2R29を表す。R29は、-OH、-NHR30又は-R32を表す。R30は、水素原子、炭素数1~8の1価の脂肪族炭化水素基、炭素数1~4のアルキル基で置換されていてもよいシクロヘキシル基、-R31-O-R32、-R31-CO-O-R32、-R31-O-CO-R32、又は炭素数7~10のアラルキル基を表す。R31は、炭素数1~8の2価の脂肪族炭化水素基を表す。R32は、炭素数1~8の1価の脂肪族炭化水素基を表す。R19及びR20は、互いに独立に、水素原子、メチル基、エチル基又はアミノ基を表す。M1は、Cr又はCoを表す。環Z1及び環Z2は、互いに独立に、置換基を有していてもよい芳香環を表し、R21及びR22は、互いに独立に、置換基を有してもよい炭素数1~12の脂肪族炭化水素基又は水素原子を表し、R23及びR24は、互いに独立に、置換基を有してもよい炭素数1~12の脂肪族炭化水素基又は水素原子を表すか、R23とR24が一緒になってアルカンジイル基を形成してもよく、R25及びR26は、互いに独立に、置換基を有してもよい炭素数1~12の脂肪族炭化水素基又は水素原子を表すか、R25とR26が一緒になってアルカンジイル基を形成してもよく、R27及びR28は、互いに独立に、置換基を有してもよい炭素数1~12の脂肪族炭化水素基又は水素原子を表すか、R27とR28が一緒になってアルカンジイル基を形成してもよい。X1は、水素原子又は塩素原子を表す。光重合開始剤Dが、アルキルフェノン化合物、トリアジン化合物、アシルホスフィンオキサイド化合物、オキシム化合物及びビイミダゾール化合物からなる群から選ばれる少なくとも1種を含む光重合開始剤である請求項1記載の着色感光性組成物。M1が、Crである請求項1記載の着色感光性組成物。請求項1~3のいずれか一項記載の着色感光性樹脂組成物により形成されるカラーフィルタ。請求項4記載のカラーフィルタを含む表示装置。本発明の目的は、耐熱性耐光性がより優れた着色硬化物例えば、塗膜、パターン、及びそれを含むカラーフィルタを得ることができる着色感光性樹脂組成物を提供することにある。本発明は、以下の[1]~[5]を提供するものである。[1]着色剤A、樹脂B、光重合性化合物C、光重合開始剤D及び溶剤Eを含み、着色剤Aが、式1で表される塩を含む着色剤である着色感光性樹脂組成物。[式1中、R1~R18は、互いに独立に、水素原子、ハロゲン原子、炭素数1~8の1価の脂肪族炭化水素基、ニトロ基又は-SO2R29を表す。R29は、-OH、-NHR30又は-R32を表す。R30は、水素原子、炭素数1~8の1価の脂肪族炭化水素基、炭素数1~4のアルキル基で置換されていてもよいシクロヘキシル基、-R31-O-R32、-R31-CO-O-R32、-R31-O-CO-R32、又は炭素数7~10のアラルキル基を表す。R31は、炭素数1~8の2価の脂肪族炭化水素基を表す。R32は、炭素数1~8の1価の脂肪族炭化水素基を表す。R19及びR20は、互いに独立に、水素原子、メチル基、エチル基又はアミノ基を表す。M1は、Cr又はCoを表す。環Z1及び環Z2は、互いに独立に、置換基を有していてもよい芳香環を表し、R21及びR22は、互いに独立に、置換基を有してもよい炭素数1~12の脂肪族炭化水素基又は水素原子を表し、R23及びR24は、互いに独立に、置換基を有してもよい炭素数1~12の脂肪族炭化水素基又は水素原子を表すか、R23とR24が一緒になってアルカンジイル基を形成してもよく、R25及びR26は、互いに独立に、置換基を有してもよい炭素数1~12の脂肪族炭化水素基又は水素原子を表すか、R25とR26が一緒になってアルカンジイル基を形成してもよく、R27及びR28は、互いに独立に、置換基を有してもよい炭素数1~12の脂肪族炭化水素基又は水素原子を表すか、R27とR28が一緒になってアルカンジイル基を形成してもよい。X1は、水素原子又は塩素原子を表す。[2]光重合開始剤が、アルキルフェノン化合物、トリアジン化合物、アシルホスフィンオキサイド化合物、オキシム化合物及びビイミダゾール化合物からなる群から選ばれる少なくとも1種を含む光重合開始剤である[1]記載の着色感光性組成物。[3]M1が、Crである[1]記載の着色感光性組成物。[4][1]~[3]のいずれか一項記載の着色感光性樹脂組成物により形成されるカラーフィルタ。[5][4]記載のカラーフィルタを含む表示装置。本発明の着色感光性樹脂組成物によれば、対光性及び耐熱性に優れた着色硬化物例えば、塗膜、パターンを形成でき、それを含む高品質なカラーフィルタを得ることができる。本発明の着色感光性樹脂組成物は、着色剤A、樹脂B、光重合性化合物C、光重合開始剤D及び溶剤Eを含み、着色剤Aは、下記式A1で表されるアニオン以下アニオンA1という場合があると下記式A2で表されるカチオン以下カチオンA2という場合があるとからなる塩以下塩1という場合があるである。アニオンA1は、目的とするカラーフィルタの色に合わせて選択することができる。アニオンA1を含む塩は、溶剤に充分に溶解することが好ましい。更に、アニオンA1を含む塩は、後述するパターン形成に使用する現像液に、当該パターン形成ができる程度に溶解することが好ましい。なお、アニオンA1は、共鳴構造をとるため、式A1記載のアニオンの電荷が移動したアニオンも、本発明に含まれる。アニオンA1において、炭素数1~8の1価の脂肪族炭化水素基としては、メチル基、エチル基、n-プロピル基、イソプロピル基、n-ブチル基、sec-ブチル基、tert-ブチル基、n-ペンチル基、n-ヘキシル基、n-ヘプチル基、n-オクチル基、デシル基、1-メチルブチル基、1,1,3,3-テトラメチルブチル基、1,5-ジメチルヘキシル基、1,6-ジメチルヘプチル基、2-エチルヘキシル基及び1,1,5,5-テトラメチルヘキシル基等が挙げられる。アニオンA1において、炭素数1~4のアルキル基としては、メチル基、エチル基、n-プロピル基、イソプロピル基、n-ブチル基、sec-ブチル基、tert-ブチル基等が挙げられる。アニオンA1において、炭素数1~8の2価の脂肪族炭化水素基としては、メチレン基、エチレン基、プロパン-1,3-ジイル基、プロパン-1,2-ジイル基、ブタン-1,4-ジイル基、ブタン-1,3-ジイル基、ペンタン-1,5-ジイル基、ヘキサン-1,6-ジイル基、ヘプタン-1,7-ジイル基、オクタン-1,8-ジイル基等が挙げられる。アニオンA1において、炭素数1~4のアルキル基で置換されていてもよいシクロヘキシル基としては、2-メチルシクロヘキシル基、2-エチルシクロヘキシル基、2-プロピルシクロヘキシル基、2-イソプロピルシクロヘキシル基、2-ブチルシクロヘキシル基、4-メチルシクロヘキシルキ基、4-エチルシクロヘキシル基、4-プロピルシクロヘキシル基、4-イソプロピルシクロヘキシル基、4-ブチルシクロヘキシル基等が挙げられる。アニオンA1において、-R31-O-R32としては、メトキシメチル基、エトキシメチル基、プロポキシメチル基、メトキシエチル基、エトキシエチル基、プロポキシエチル基、メトキシプロピル基、エトキシプロピル基、プロポキシプロピル基、2-オキソ-4-メトキシブチル基、オクチルオキシプロピル基、3-エトキシプロピル基、3-2-エチルヘキシルオキシプロピル基等が挙げられる。アニオンA1において、-R31-CO-O-R32としては、メトキシカルボニルメチル基、メトキシカルボニルエチル基、エトキシカルボニルメチル基、エトキシカルボニルエチル基、プロポキシカルボニルメチル基、プロポキシカルボニルエチル基、ブトキシカルボニルメチル基、ブトキシカルボニルエチル基等が挙げられる。アニオンA1において、-R31-O-CO-R32としては、アセチルオキシメチル基、アセチルオキシエチル基、エチルカルボニルオキシメチル基、エチルカルボニルオキシエチル基、プロピルカルボニルオキシメチル基、プロピルカルボニルオキシエチル基、ブチルカルボニルオキシメチル基、ブチルカルボニルオキシエチル基等が挙げられる。アニオンA1において、-SO2R29としては、スルホ基;スルファモイル基;N-メチルスルファモイル基、N-エチルスルファモイル基、N-プロピルスルファモイル基、N-イソプロピルスルファモイル基、N-ブチルスルファモイル基、N-イソブチルスルファモイル基、N-sec-ブチルスルファモイル基、N-tert-ブチルスルファモイル基、N-ペンチルスルファモイル基、N-1-エチルプロピルスルファモイル基、N-1,1-ジメチルプロピルスルファモイル基、N-1,2-ジメチルプロピルスルファモイル基、N-2,2-ジメチルプロピルスルファモイル基、N-1-メチルブチルスルファモイル基、N-2-メチルブチルスルファモイル基、N-3-メチルブチルスルファモイル基、N-シクロペンチルスルファモイル基、N-ヘキシルスルファモイル基、N-1,3-ジメチルブチルスルファモイル基、N-3,3-ジメチルブチルスルファモイル基、N-ヘプチルスルファモイル基、N-1-メチルヘキシルスルファモイル基、N-1,4-ジメチルペンチルスルファモイル基、N-オクチルスルファモイル基、N-2-エチルヘキシルスルファモイル基、N-1,5-ジメチルヘキシルスルファモイル基、N-1,1,2,2-テトラメチルブチルスルファモイル基、N-アリルスルファモイル基等の脂肪族炭化水素基で置換されたスルファモイル基;N-2-メトキシエチルスルファモイル基、N-2-エトキシエチルスルファモイル基、N-1-メトキシプロピルスルファモイル基、N-3-メトキシプロピルスルファモイル基、N-3-エトキシプロピルスルファモイル基、N-3-プロポキシプロピルスルファモイル基、N-3-イソプロポキシプロピルスルファモイル基、N-3-ヘキシロキシプロピルスルファモイル基、N-2-エチルヘキシルオキシプロピルスルファモイル基、N-3-tert-ブトキシプロピルスルファモイル基、N-4-オクチルオキシブチルスルファモイル基等の-R31-O-R32で置換されたスルファモイル基;N-メトキシカルボニルメチルスルファモイル基、N-メトキシカルボニルエチルスルファモイル基、N-エトキシカルボニルメチルスルファモイル基、N-エトキシカルボニルエチルスルファモイル基、N-プロポキシカルボニルメチルスルファモイル基、N-プロポキシカルボニルエチルスルファモイル基、N-ブトキシカルボニルメチルスルファモイル基、N-ブトキシカルボニルエチルスルファモイル基等の-R31-CO-O-R32で置換されたスルファモイル基;N-アセチルオキシメチルスルファモイル基、N-アセチルオキシエチルスルファモイル基、N-エチルカルボニルオキシメチルスルファモイル基、N-エチルカルボニルオキシエチルスルファモイル基、N-プロピルカルボニルオキシメチルスルファモイル基、N-プロピルカルボニルオキシエチルスルファモイル基、N-ブチルカルボニルオキシメチルスルファモイル基、N-ブチルカルボニルオキシエチルスルファモイル基等の-R31-O-CO-R32で置換されたスルファモイル基;N-シクロヘキシルスルファモイル基、N-2-メチルシクロヘキシルスルファモイル基、N-3-メチルシクロヘキシルスルファモイル基、N-4-メチルシクロヘキシルスルファモイル基、N-4-ブチルシクロヘキシルスルファモイル基、等の置換基を有するシクロヘキシル基で置換されたスルファモイル基;N-ベンジルスルファモイル基、N-1-フェニルエチルスルファモイル基、N-2-フェニルエチルスルファモイル基、N-3-フェニルプロピルスルファモイル基、N-4-フェニルブチルスルファモイル基、N-2-2-ナフチルエチルスルファモイル基、N-2-4-メチルフェニルエチルスルファモイル基、N-3-フェニル-1-プロピルスルファモイル基、N-3-フェニル-1-メチルプロピルスルファモイル基等のアラルキル基で置換されたスルファモイル基等が挙げられる。アニオンA1において、-SO2R32としては、メチルスルホニル基、エチルスルホニル基、プロピルスルホニル基、イソプロピルスルホニル基、n-ブチルスルホニル基、sec-ブチルスルホニル基、tert-ブチルスルホニル基、ペンチルスルホニル基、ヘキシルスルホニル基、ヘプチルスルホニル基、オクチルスルホニル基、1-メチルブチルスルホニル基、1,1,3,3-テトラメチルブチルスルホニル基、1,5-ジメチルヘキシルスルホニル基、1,6-ジメチルヘプチルスルホニル基、2-エチルヘキシルスルホニル基及び1,1,5,5-テトラメチルヘキシルスルホニル基等が挙げられる。中でも、メチルスルホニル基及びエチルスルホニル基が好ましく、メチルスルホニル基がより好ましい。耐熱性が一層優れたパターンなどを形成できる傾向にあることから、R1~R18のうち、少なくとも1つのニトロ基であることが好ましい。また、R1~R5の少なくとも1つ及びR6~R10のうち少なくとも1つは-SO2R29であることが好ましい。-SO2R29を複数個有する場合、複数のR29は互いに同一であっても異なっていてもよい。-SO2R29は、-SO2H、-SO2NHR30又は-SO2R32であり、好ましくは-SO2R32である。中でも、好ましくは-SO2CH3である。本発明の化合物が-SO2R32を有する場合、R11~R14の少なくとも1つ及びR15~R18のうち少なくとも1つが-SO2R32であることが好ましい。-SO2R32を複数個有する場合、複数のR32は互いに同一であっても異なっていてもよい。カチオンA2は、目的とするカラーフィルタの色に合わせて選択することができる。カチオンA2を含む塩は、溶剤に充分に溶解することが好ましい。更に、カチオンA2を含む塩は、後述するパターン形成に使用する現像液に、当該パターン形成ができる程度に溶解することが好ましい。なお、カチオンA2は、共鳴構造をとるため、式A2記載のカチオンの電荷が移動したカチオンも、本発明に含まれる。カチオンA2において、環Z1及び環Z2は、お互いに独立に、置換基を有していてもよい芳香環を表す。前記芳香環としては、ベンゼン環又はナフタレン環が好ましい。前記ベンゼン環および前記ナフタレン環の置換基としては、例えば、メチル基、エチル基、プロピル基、イソプロピル基、ブチル基、イソブチル基、sec-ブチル基、tert-ブチル基、ペンチル基、イソペンチル基、ネオペンチル基、tert-ペンチル基などの脂肪族炭化水素基;フェニル基、o-トリル基、m-トリル基、p-トリル基、キシリル基、メシチル基、o-クメニル基、m-クメニル基、p-クメニル基などの芳香族炭化水素基;メトキシ基、エトキシ基、プロポキシ基、イソプロポキシ基、ブトキシ基、イソブトキシ基、sec-ブトキシ基、tert-ブトキシ基、ペンチルオキシ基などのアルコキシ基;フェノキシ基などのアリールオキシ基;ベンジルオキシ基などのアラルキルオキシ基;メトキシカルボニル基、エトキシカルボニル基、プロポキシカルボニル基、アセトキシ基、ベンゾイルオキシ基などのアシルオキシ基;メチルスルファモイル基、ジメチルスルファモイル基、エチルスルファモイル基、ジエチルスルファモイル基、n-プロピルスルファモイル基、ジ-n-プロピルスルファモイル基、イソプロピルスルファモイル基、ジイソプロピルスルファモイル基、n-ブチルスルファモイル基、ジ-n-ブチルスルファモイル基などのアルキルスルファモイル基;メチルスルホニル基、エチルスルホニル基、プロピルスルホニル基、イソプロピルスルホニル基、n-ブチルスルホニル基、イソブチルスルホニル基、sec-ブチルスルホニル基、tert-ブチルスルホニル基などのアルキルスルホニル基;フッ素原子、塩素原子、臭素原子、ヨウ素原子などのハロゲン原子;ニトロ基、シアノ基が挙げられる。なお、かかる置換基が水素原子を有する場合、該水素原子は、例えば、フッ素原子、塩素原子、臭素原子、ヨウ素原子などのハロゲン原子;メトキシ基、エトキシ基、プロポキシ基、イソプロポキシ基、ブトキシ基、イソブトキシ基、sec-ブトキシ基、tert-ブトキシ基、ペンチルオキシ基などのアルコキシ基;フェノキシ基、ベンジルオキシ基などのアリールオキシ基;フェニル基、o-トリル基、m-トリル基、p-トリル基、キシリル基、メシチル基、o-クメニル基、m-クメニル基、p-クメニル基などの芳香族炭化水素基;カルボキシ基;シアノ基;ニトロ基;などによって置換されていてもよい。溶解性の観点から、環Z1及び環Z2は、それぞれ置換されてもよいベンゼン環であることが好ましく、無置換のベンゼン環であることがより好ましい。カチオンA2において、X1は、水素原子であることが好ましい。カチオンA2において、R21及びR22は、互いに独立に、置換基を有してもよい炭素数1~12の脂肪族炭化水素基又は水素原子であり、好ましくは、置換基を有さない炭素数1~8の脂肪族炭化水素基であり、より好ましくは、置換基を有さない炭素数1~4のアルキル基であり、特に好ましくは、メチル基である。R21及びR22は、同じ基であることが好ましい。カチオンA2において、R21及びR22が、置換基を有してもよい炭素数1~12の脂肪族炭化水素基である場合、前記脂肪族炭化水素基としては、例えば、メチル基、エチル基、ビニル基、エチニル基、プロピル基、イソプロピル基、イソプロペニル基、1-プロペニル基、2-プロペニル基、2-プロピニル基、ブチル基、イソブチル基、sec-ブチル基、tert-ブチル基、2-ブテニル基、1,3-ブタジエニル基、ペンチル基、イソペンチル基、ネオペンチル基、tert-ペンチル基、1-メチルペンチル基、2-メチルペンチル基、2-ペンテン-4-イニル基、ヘキシル基、イソヘキシル基、5-メチルヘキシル基、ヘプチル基、オクチル基が挙げられる。該脂肪族炭化水素基における置換基としては、例えば、フェニル基、o-トリル基、m-トリル基、p-トリル基、キシリル基、メシチル基、o-クメニル基、m-クメニル基、p-クメニル基などの芳香族炭化水素基;メトキシ基、エトキシ基、プロポキシ基、イソプロポキシ基、ブトキシ基、イソブトキシ基、sec-ブトキシ基、tert-ブトキシ基、ペンチルオキシ基、フェノキシ基、ベンジルオキシ基などのアルコキシ基が挙げられる。フルオロ基、クロロ基、ブロモ基、ヨード基などのハロゲン基;さらには、カルボキシ基、ニトロ基、シアノ基が挙げられる。カチオンA2において、R23~R28が、置換基を有してもよい炭素数1~12の脂肪族炭化水素基である場合、前記脂肪族炭化水素基としては、例えば、メチル基、エチル基、ビニル基、エチニル基、プロピル基、イソプロピル基、イソプロペニル基、1-プロペニル基、2-プロペニル基、2-プロピニル基、ブチル基、イソブチル基、sec-ブチル基、tert-ブチル基、2-ブテニル基、1,3-ブタジエニル基、ペンチル基、イソペンチル基、ネオペンチル基、tert-ペンチル基、1-メチルペンチル基、2-メチルペンチル基、2-ペンテン-4-イニル基、ヘキシル基、イソヘキシル基、5-メチルヘキシル基、ヘプチル基、オクチル基が挙げられる。該脂肪族炭化水素基における置換基としては、例えば、メトキシ基、エトキシ基、プロポキシ基、イソプロポキシ基、ブトキシ基、イソブトキシ基、sec-ブトキシ基、tert-ブトキシ基、ペンチルオキシ基、フェノキシ基、ベンジルオキシ基などのアルコキシ基が挙げられる。フルオロ基、クロロ基、ブロモ基、ヨード基などのハロゲン基;さらには、カルボキシ基、ニトロ基、シアノ基が挙げられる。該アルカンジイル基としては、例えばメチレン基、エチレン基、プロパン-1,2-ジイル基、プロパン-1,3-ジイル基、ブタン-1,4-ジイル基、ペンタン-1,5-ジイル基、ヘキサン-1,6-ジイル基が挙げられる。カチオンA2において、R23~R28が、互いに独立に、置換基を有してもよい炭素数1~12の脂肪族炭化水素基又は水素原子を表す場合、好ましくは、置換基を有してもよい炭素数1~3のアルキル基であり、より好ましくは、置換基を有してもよいメチル基であり、特に好ましくは、置換基を有さないメチル基である。R23とR24、R25とR26、R27とR28は、同じ基であることが好ましい。カチオンA2において、R23とR24が一緒になって炭素数1~12のアルカンジイル基を形成する場合、前記アルカンジイル基としては、好ましくは、炭素数4~7のアルカンジイル基であり、より好ましくは、ペンタン-1,5-ジイル基である。カチオンA2において、R25とR26が一緒になって炭素数1~12のアルカンジイル基を形成する場合、前記アルカンジイル基としては、好ましくは、炭素数4~7のアルカンジイル基であり、より好ましくは、ペンタン-1,5-ジイル基である。上記アルカンジイル基から形成される炭化水素環として、シクロブタン環、シクロペンタン環、シクロヘキサン環、シクロヘプタン環等を挙げることができる。また、前記炭化水素環は置換基を有していても良く、置換基の具体例としては、メチル基、エチル基、n-プロピル基、イソプロピル基等の炭素数3個以下の低級アルキル基を挙げることができる。カチオンA2において、R27とR28が一緒になって炭素数1~12のアルカンジイル基を形成する場合、前記アルカンジイル基としては、好ましくは、炭素数3~5のアルカンジイル基であり、より好ましくは、プロパン-1,5-ジイル基である。上記アルカンジイル基から形成される炭化水素環として、シクロブテン環、シクロペンテン環、シクロヘキセン環、シクロヘプテン環等を挙げることができる。また、前記炭化水素環は置換基を有していても良く、置換基の具体例としては、メチル基、エチル基、n-プロピル基、イソプロピル基等の炭素数3個以下の低級アルキル基を挙げることができる。塩1のうち、アニオンA1の配位子となるピラゾールアゾ化合物の好ましい例としては、式1-a1~式1-a64で表される化合物等が挙げられる。塩1のうち、アニオンA1の好ましい例としては、式1-b1~式1-b60で表されるアニオン等が挙げられる。塩1のうち、カチオンA2の好ましい例としては、式1-c1~式1-c36で表されるカチオン等が挙げられる。次にアニオンA1を含む塩の製造方法について説明する。アニオンA1は、1dで表される化合物以下化合物1dということがあるとクロム化合物又はコバルト化合物とを有機溶媒中で反応させることにより、製造することができる。[式1d中、R1~R5、R11~R14及びR19は、上記と同じ意味を表す。]前記反応に用いられる有機溶媒としては、ジクロロメタン、クロロホルム、テトラヒドロフラン、トルエン、アセトニトリルなどが挙げられる。塩1の錯アニオンの配位子となる化合物1dは、ジアゾニウム塩とピラゾール化合物とをジアゾカップリングする方法により製造できる。例えば、式1aで表されるアミン以下アミン1aという場合があるを、亜硝酸、亜硝酸塩又は亜硝酸エステルによりジアゾ化することによって得られる式1bで表される化合物を、前記ジアゾニウム塩として使用できる。[式1a及び式1b中、R11~R14は、上記と同じ意味を表す。A1-は、無機又は有機アニオンを表す。]前記無機アニオンとしては、例えば、フッ化物イオン、塩化物イオン、臭化物イオン、ヨウ化物イオン、過塩素酸イオン、次亜塩素酸イオン等が挙げられる。前記有機アニオンとしては、例えば、CH3COO-、C6H5COO-等が挙げられる。好ましくは、塩化物イオン、臭化物イオン、CH3COO-等が挙げられる。式1bで表される化合物と、式1cで表される化合物とを、水性溶媒中でジアゾカップリングすることにより、式1dで表される化合物以下化合物1dという場合があるを製造することができる。反応温度は、-5°C~60°Cが好ましく、0°C~30°Cがより好ましい。反応時間は、1時間~12時間が好ましく、1時間~4時間がより好ましい。前記水性溶媒としては、例えば、N-メチルピロリドン等が挙げられる。[式1c中、R1~R5及びR19は、上記と同じ意味を表す。]化合物1dが-SO2R29を有し、-SO2R29が-SO2NHR30である場合、-SO2NHR30を有するアミン1aを用いることによっても製造できるが、スルホ基を有するアミン1aを用いてカップリング反応を行った後に、スルホ基をスルホンアミド化して製造することが好ましい。例えば、化合物1dにおいてスルホ基を有するアゾ化合物以下化合物1sというを合成しておき、ハロゲン化チオニル化合物によってスルホ基-SO3Hをスルホニルハライド化-SO2X;Xはハロゲン原子してスルホニルハライド化合物を得て、次いでスルホニルハライド化合物とアミンR30NH2とを反応させることによって、スルホ基をスルホンアミド化して化合物1dを製造することができる。化合物1sの具体例としては、式1-a1、式1-a2、式1-a5~1-a20で表される化合物が挙げられ、好ましくは、式1-a5、1-a6、1-a15および1-a16で表される化合物が挙げられる。ハロゲン化チオニル化合物としては、弗化チオニル、塩化チオニル、臭化チオニル、沃化チオニルなどが挙げられ、好ましくは塩化チオニル、臭化チオニルなどが挙げられ、特に好ましくは塩化チオニルが挙げられる。ハロゲン化チオニルの使用量は、化合物1s1モルに対して、1~10モルであることが好ましい。なお反応系中に水が持ち込まれる場合は、ハロゲン化チオニル化合物を過剰に使用することが好ましい。スルホニルハライド化は、溶媒中で行われる。溶媒としては、例えば、1,4-ジオキサンなどのエーテル類特に好ましくは環状エーテル類;クロロホルム、塩化メチレン、四塩化炭素、1,2-ジクロロエタン、ジクロロエチレン、トリクロロエチレン、パークロロエチレン、ジクロロプロパン、塩化アミル、1,2-ジブロモエタンなどのハロゲン化炭化水素類などが使用できる。溶媒の使用量は、化合物1s1質量部に対して、例えば、3質量部以上好ましくは5質量部以上、10質量部以下好ましくは8質量部以下である。またスルホニルハライド化では、N,N-ジアルキルホルムアミド例えば、N,N-ジメチルホルムアミド、N,N-ジエチルホルムアミドなどを併用することが好ましい。N,N-ジアルキルホルムアミドを用いる場合、その使用量は、ハロゲン化チオニル化合物1モルに対して、例えば、0.05~1モルである。化合物1sとN,N-ジアルキルホルムアミドとを溶媒中で予め混合した後、ハロゲン化チオニル化合物を添加すると、発熱を抑制することができる。スルホニルハライド化における反応温度は、例えば、0°C以上、好ましくは30°C以上、70°C以下、好ましくは60°C以下である。反応時間は、例えば、0.5時間以上、好ましくは3時間以上、8時間以下、好ましくは5時間以下である。上記のようにして調製されたスルホニルハライド化合物は、単離してからアミンR30NH2と反応させてもよく、単離することなく反応混合物のままでアミンR30NH2と反応させてもよい。なお単離する場合には、例えば、反応混合物と水とを混合し、析出した結晶を濾取すればよい。取得したスルホニルハライド化合物の結晶は、アミンR30NH2との反応前に、必要に応じて水洗及び乾燥してもよい。アミンR30NH2としては、n-プロピルアミン、n-ブチルアミン、n-ヘキシルアミン、ジメチルヘキシルアミン1,5-ジメチルヘキシルアミンなど、テトラメチルブチルアミン1,1,3,3-テトラメチルブチルアミンなど、エチルヘキシルアミン2-エチルヘキシルアミンなど、アミノフェニルブタン3-アミノ-1-フェニルブタンなど、イソプロポキシプロピルアミンなどが含まれる。アミンR30NH2の使用量は、スルホニルハライド化合物1モルに対して、2モル以上、10モル以下、好ましくは7モル以下である。スルホニルハライド化合物とアミンR30NH2との添加順は特に限定されないが、スルホニルハライド化合物にアミンR30NH2を添加滴下することが好ましい。またスルホニルハライド化合物とアミンR30NH2との反応は、溶媒中で行うことが好ましい。溶媒としては、スルホニルハライド化合物を調製するときと同様の溶媒が使用できる。またスルホニルハライド化合物とアミンR30NH2との反応は、好ましくは、塩基性触媒の存在下で行われる。塩基性触媒としては、例えば3級アミントリエチルアミン、トリエタノールアミンなどの脂肪族3級アミン;ピリジンなどの芳香族3級アミン、及び2級アミンジエチルアミンなどの脂肪族2級アミン;ピペリジンなどの環状脂肪族2級アミンなどが挙げられる。これらの中でも、3級アミン、特にトリエチルアミンなどの脂肪族3級アミンが好ましい。塩基性触媒の使用量は、アミンR30NH2に対して、1.1モル以上、6モル以下、好ましくは1.1モル以上、5モル以下である。スルホニルハライド化合物にアミンR30NH2と塩基性触媒とを添加する場合、塩基性触媒の添加タイミングは特に限定されず、アミンR30NH2の添加前及び添加後のどちらであってもよく、アミンR30NH2と同じタイミングで添加してもよい。また反応性アミンと予め混合してから添加してもよく、アミンR30NH2とは別に添加してもよい。スルホニルハライド化合物とアミンR30NH2との反応温度は、例えば、0°C以上、50°C以下、好ましくは0°C以上、30°C以下である。また反応時間は、1~5時間である。反応混合物から目的化合物である化合物1dを取得する方法は特に限定されず、公知の種々の手法が採用できる。例えば、反応混合物を酸例えば酢酸等及び水と共に混合し、析出した結晶を濾取することが好ましい。前記酸は、予め酸の水溶液を調製してから、反応混合物を前記水溶液に添加することが好ましい。反応混合物を添加するときの温度は、好ましくは10°C以上50°C以下、より好ましくは20°C以上50°C以下、さらに好ましくは20°C以上30°C以下である。また反応混合物を酸の水溶液に添加後は、上記の温度で0.5~2時間程度さらに攪拌することが好ましい。濾取した結晶は、水などで洗浄し、次いで乾燥することが好ましい。また必要に応じて、再結晶などの公知の手法によってさらに精製してもよい。式A1中のM1がCrであるアニオンA1は、化合物1dとクロム化合物とを、水性溶媒中70~100°Cで反応させることにより、製造することができる。化合物1dとクロム化合物とを、2:1~4:1のモル比で反応させることが好ましい。前記クロム化合物としては、ギ酸クロム、酢酸クロム、塩化クロム、フッ化クロムなどが挙げられ、好ましくはギ酸クロム、酢酸クロムなどが挙げられる。次に塩1のカチオンA2を製造しうる塩の製造方法について説明する。カチオンA2を含む塩としては、以下の構造のものが挙げられる。[式b中、R21~R28及びXは、式1中のものと同じ意味を表す。A-は、1価のアニオンを表す。]1価のアニオンとしては、Cl-、Br-、I-、ClO4-、PF6-又はBF4-等が挙げられる。カチオンA2を含む塩は公知の合成方法により製造できる。例えばJMaterChem19996559565に記載があるように、インドールにハロゲン化アルキルを反応させて化合物とし、塩基存在下トリエトキシメタンとの反応により、ハロゲン化物イオンを対イオンとするシアニンを得る。の対イオンは、NaClO4、NaPF6、NaBF4との塩交換反応により目的の対イオンへと誘導できる。次に塩1の製造方法について説明する。塩1は、アニオンA1を含む塩とカチオンA2を含む塩とを、溶媒中で塩交換反応をさせることにより、製造することができる。アニオンA1とカチオンA2とを、1:1~1:4のモル比で反応させることが好ましい。アニオンA1がコバルト錯アニオンである式1中のM1がCoである場合、化合物1dとコバルト化合物とを、水性溶媒中70~100°Cで反応させることにより、製造することができる。化合物1dとコバルト化合物とを、2:1~4:1のモル比で反応させることが好ましい。前記コバルト化合物としては、塩化コバルト、酢酸コバルト、硫酸コバルト、トリス2、4-ペンタンジオナトコバルトIIIなどが挙げられ、好ましくはトリス2、4-ペンタジオナトコバルトIIIなどが挙げられる。塩1としては、具体的に、式1-1~式1-26で表される化合物等が挙げられる。塩1の含有量は、着色剤A中、1質量以上99質量以下が好ましく、1質量以上80質量以下がより好ましく、3質量以上70質量以下がさらに好ましい。着色剤Aは、塩1とは異なる染料を、塩1とともに含んでもよい。該染料としては、油溶性染料、酸性染料、酸性染料のアミン塩や酸性染料のスルホンアミド誘導体などの染料が挙げられ、例えば、カラーインデックスTheSocietyofDyersandColourists出版で染料に分類されている化合物や、染色ノート色染社に記載されている公知の染料が挙げられる。具体的には、C.I.ソルベントイエロー4以下、C.I.ソルベントイエローの記載を省略し、番号のみの記載とする。、14、15、23、24、38、62、63、68、82、94、98、99、162;C.I.ソルベントレッド45、49、125、130;C.I.ソルベントオレンジ2、7、11、15、26、56;等のC.I.ソルベント染料、C.I.アシッドイエロー1、3、7、9、11、17、23、25、29、34、36、38、40、42、54、65、72、73、76、79、98、99、111、112、113、114、116、119、123、128、134、135、138、139、140、144、150、155、157、160、161、163、168、169、172、177、178、179、184、190、193、196、197、199、202、203、204、205、207、212、214、220、221、228、230、232、235、238、240、242、243、251;C.I.アシッドレッド1、4、8、14、17、18、26、27、29、31、34、35、37、42、44、50、51、52、57、66、73、80、87、88、91、92、94、97、103、111、114、129、133、134、138、143、145、150、151、158、176、182、183、198、206、211、215、216、217、227、228、249、252、257、258、260、261、266、268、270、274、277、280、281、195、308、312、315、316、339、341、345、346、349、382、383、394、401、412、417、418、422、426;C.I.アシッドオレンジ6、7、8、10、12、26、50、51、52、56、62、63、64、74、75、94、95、107、108、169、173;C.I.アシッドバイオレット6B、7、9、17、19;等のC.I.アシッド染料、C.I.ダイレクトイエロー2、33、34、35、38、39、43、47、50、54、58、68、69、70、71、86、93、94、95、98、102、108、109、129、136、138、141;C.I.ダイレクトレッド79、82、83、84、91、92、96、97、98、99、105、106、107、172、173、176、177、179、181、182、184、204、207、211、213、218、220、221、222、232、233、234、241、243、246、250;C.I.ダイレクトオレンジ34、39、41、46、50、52、56、57、61、64、65、68、70、96、97、106、107;C.I.ダイレクトバイオレット47、52、54、59、60、65、66、79、80、81、82、84、89、90、93、95、96、103、104;等のC.I.ダイレクト染料、C.I.モーダント染料として、C.I.モーダントイエロー5、8、10、16、20、26、30、31、33、42、43、45、56、61、62、65;C.I.モーダントレッド1、2、3、4、9、11、12、14、17、18、19、22、23、24、25、26、30、32、33、36、37、38、39、41、43、45、46、48、53、56、63、71、74、85、86、88、90、94、95;C.I.モーダントオレンジ3、4、5、8、12、13、14、20、21、23、24、28、29、32、34、35、36、37、42、43、47、48;C.I.モーダントバイオレット1、2、4、5、7、14、22、24、30、31、32、37、40、41、44、45、47、48、53、58;等のC.I.モーダント染料等が挙げられる。着色剤Aは、さらに顔料を塩1とともに含んでもよい。顔料としては、有機顔料、例えば、C.I.ピグメントバイオレット1、19、23、29、32、36、38等のバイオレット色顔料;C.I.ピグメントイエロー1、3、12、13、14、15、16、17、20、24、31、53、83、86、93、94、109、110、117、125、128、137、138、139、147、148、150、153、154、166、173、194、214等の黄色顔料;C.I.ピグメントオレンジ13、31、36、38、40、42、43、51、55、59、61、64、65、71、73等のオレンジ色顔料;C.I.ピグメントレッド9、97、105、122、123、144、149、166、168、176、177、180、192、209、215、216、224、242、254、255、264、265等の赤色顔料等が挙げられる。なかでも、C.I.ピグメントイエロー138、139、150、C.I.ピグメントレッド177、242、254から選ばれる少なくとも1種を含有していることが好ましい。前記の顔料を含むことで、透過スペクトルの最適化が容易であり、耐薬品性が良好になる。これらの顔料は、単独でも、2種以上を混合して用いてもよい。有機顔料は、必要に応じて、ロジン処理、酸性基又は塩基性基が導入された顔料誘導体等を用いた表面処理、高分子化合物等による顔料表面へのグラフト処理、硫酸微粒化法等による微粒化処理、又は不純物を除去するための有機溶剤や水等による洗浄処理、イオン性不純物のイオン交換法等による除去処理等が施されていてもよい。有機顔料は、粒径が均一であることが好ましい。顔料分散剤を含有させて分散処理を行うことで、顔料が溶液中で均一に分散した状態の顔料分散液を得ることができる。前記の顔料分散剤としては、例えば、カチオン系、アニオン系、ノニオン系、両性、ポリエステル系、ポリアミン系、アクリル系等の界面活性剤等が挙げられる。これらの顔料分散剤は、単独でも2種以上を組み合わせて用いてもよい。顔料分散剤としては、商品名でKP信越化学工業株製、フローレン共栄社化学株製、ソルスパースゼネカ株製、EFKACIBA社製、アジスパー味の素ファインテクノ株製、Disperbykビックケミー社製などが挙げられる。顔料分散剤を用いる場合、その使用量は、顔料A2に対して、好ましくは100質量であり、より好ましくは5質量以上50質量以下である。顔料分散剤の使用量が前記の範囲にあると、均一な分散状態の顔料分散液が得られる傾向がある。着色剤A中に顔料を含む場合、その顔料の含有量は、1~99質量が好ましく、より好ましくは10~97質量である。塩1と顔料との含有量比率質量比は、1:99~99:1であることが好ましく、3:97~90:10であることがより好ましい。このような比率とすることにより、透過スペクトルの最適化が容易となり、高コントラスト、高明度を得るために良好である。さらに、耐熱性、耐薬品性が良好となる。特に塩1と、C.I.ピグメントイエロー138、C.I.ピグメントイエロー139、C.I.ピグメントイエロー150、C.I.ピグメントレッド177、C.I.ピグメントレッド242及びC.I.ピグメントレッド254からなる群より選ばれる少なくとも1種との質量比が、3:97~90:10であることが好ましく、3:97~70:30であることがより好ましい。着色剤Aの含有量は、着色感光性樹脂組成物中の固形分に対して、好ましくは5~60質量であり、より好ましくは8~55質量であり、さらに好ましくは10~50質量である。ここで、固形分とは、着色感光性樹脂組成物中の、溶剤を除く成分の合計をいう。着色剤Aの含有量が前記の範囲にあると、カラーフィルタとしたときの色濃度が十分であり、かつ組成物中にバインダーポリマーを必要量含有させることができるので、機械的強度が十分なパターンを形成することができる。本発明の着色感光性樹脂組成物は、樹脂Bを含む。樹脂Bとしては、特に限定されるものではないが、アルカリ可溶性樹脂であることが好ましい。樹脂Bとしては、例えば、以下の樹脂[K1]~[K4]等が挙げられる。[K1]炭素数2~4の環状エーテル構造とエチレン性不飽和結合とを有する単量体a以下aという場合があると、不飽和カルボン酸及び不飽和カルボン酸無水物からなる群から選ばれる少なくとも1種b以下bという場合があるとの共重合体。[K2]aとbと、aと共重合可能な単量体cただし、a及びbとは異なる。以下cという場合があるとの共重合体[K3]bとcとの共重合体[K4]bとcとの共重合体にaを反応させて得られる樹脂。樹脂Bがaに由来する構造単位を含むことにより、得られる着色パターンの耐熱性、耐薬品性等の信頼性をより高くすることができる。aは、例えば、炭素数2~4の環状エーテル構造例えば、オキシラン環、オキセタン環及びテトラヒドロフラン環オキソラン環からなる群から選ばれる少なくとも1種とエチレン性不飽和結合とを有する重合性化合物をいう。aは、炭素数2~4の環状エーテルとメタアクリロイルオキシ基とを有する単量体が好ましい。尚、本明細書において、メタアクリル酸とは、アクリル酸及びメタクリル酸よりなる群から選ばれる少なくとも1種を表す。メタアクリロイル及びメタアクリレート等の表記も、同様の意味を有する。aとしては、例えば、オキシラニル基とエチレン性不飽和結合とを有する単量体a1以下a1という場合がある、オキセタニル基とエチレン性不飽和結合とを有する単量体a2以下a2という場合がある、テトラヒドロフリル基とエチレン性不飽和結合とを有する単量体a3以下a3という場合がある等が挙げられる。a1は、例えば、鎖式オレフィンをエポキシ化した構造を有する単量体a1-1以下a1-1という場合がある、環式オレフィンをエポキシ化した構造を有する単量体a1-2以下a1-2という場合があるが挙げられる。a1-1としては、グリシジルメタアクリレート、β-メチルグリシジルメタアクリレート、β-エチルグリシジルメタアクリレート、グリシジルビニルエーテル、o-ビニルベンジルグリシジルエーテル、m-ビニルベンジルグリシジルエーテル、p-ビニルベンジルグリシジルエーテル、α-メチル-o-ビニルベンジルグリシジルエーテル、α-メチル-m-ビニルベンジルグリシジルエーテル、α-メチル-p-ビニルベンジルグリシジルエーテル、2,3-ビスグリシジルオキシメチルスチレン、2,4-ビスグリシジルオキシメチルスチレン、2,5-ビスグリシジルオキシメチルスチレン、2,6-ビスグリシジルオキシメチルスチレン、2,3,4-トリスグリシジルオキシメチルスチレン、2,3,5-トリスグリシジルオキシメチルスチレン、2,3,6-トリスグリシジルオキシメチルスチレン、3,4,5-トリスグリシジルオキシメチルスチレン、2,4,6-トリスグリシジルオキシメチルスチレン等が挙げられる。a1-2としては、ビニルシクロヘキセンモノオキサイド、1,2-エポキシ-4-ビニルシクロヘキサン例えば、セロキサイド2000;ダイセル化学工業株製、3,4-エポキシシクロヘキシルメチルメタアクリレート例えば、サイクロマーA400;ダイセル化学工業株製、3,4-エポキシシクロヘキシルメチルメタアクリレート例えば、サイクロマーM100;ダイセル化学工業株製、式Iで表される化合物及び式IIで表される化合物等が挙げられる。[式I及び式IIにおいて、Ra及びRbは、互いに独立に、水素原子、又は炭素数1~4のアルキル基を表し、該アルキル基に含まれる水素原子は、ヒドロキシ基で置換されていてもよい。X1及びX2は、互いに独立に、単結合、-Rc-、-Rc-O-、-Rc-S-、-Rc-NH-を表す。R3は、炭素数1~6のアルカンジイル基を表す。は、Oとの結合手を表す。]炭素数1~4のアルキル基としては、メチル基、エチル基、n-プロピル基、イソプロピル基、n-ブチル基、sec-ブチル基、tert-ブチル基等が挙げられる。水素原子がヒドロキシで置換されたアルキル基としては、ヒドロキシメチル基、1-ヒドロキシエチル基、2-ヒドロキシエチル基、1-ヒドロキシプロピル基、2-ヒドロキシプロピル基、3-ヒドロキシプロピル基、1-ヒドロキシ-1-メチルエチル基、2-ヒドロキシ-1-メチルエチル基、1-ヒドロキシブチル基、2-ヒドロキシブチル基、3-ヒドロキシブチル基、4-ヒドロキシブチル基等が挙げられる。R1及びR2としては、好ましくは水素原子、メチル基、ヒドロキシメチル基、1-ヒドロキシエチル基、2-ヒドロキシエチル基が挙げられ、より好ましくは水素原子、メチル基が挙げられる。アルカンジイル基としては、メチレン基、エチレン基、プロパン-1,2-ジイル基、プロパン-1,3-ジイル基、ブタン-1,4-ジイル基、ペンタン-1,5-ジイル基、ヘキサン-1,6-ジイル基等が挙げられる。X1及びX2としては、好ましくは単結合、メチレン基、エチレン基、-CH2-O-はOとの結合手を表す基、-CH2CH2-O-基が挙げられ、より好ましくは単結合、-CH2CH2-O-基が挙げられる。式Iで表される化合物としては、式I-1~式I-15で表される化合物等が挙げられる。好ましくは式I-1、式I-3、式I-5、式I-7、式I-9、式I-11~式I-15が挙げられる。より好ましくは式I-1、式I-7、式I-9、式I-15が挙げられる。式IIで表される化合物としては、式II-1~式II-15で表される化合物等が挙げられる。好ましくは式II-1、式II-3、式II-5、式II-7、式II-9、式II-11~式II-15が挙げられる。より好ましくは式II-1、式II-7、式II-9、式II-15が挙げられる。式Iで表される化合物及び式IIで表される化合物は、それぞれ単独で用いることができる。また、それらは、任意の比率で混合することができる。混合する場合、その混合比率はモル比で、好ましくは式I:式IIで、5:95~95:5、より好ましくは10:90~90:10、とりわけ好ましくは20:80~80:20である。オキセタニル基とエチレン性不飽和結合とを有する単量体a2としては、オキセタニル基とメタアクリロイルオキシ基とを有する単量体がより好ましい。a2としては、3-メチル-3-メタクリルロイルオキシメチルオキセタン、3-メチル-3-アクリロイルオキシメチルオキセタン、3-エチル-3-メタクリロイルオキシメチルオキセタン、3-エチル-3-アクリロイルオキシメチルオキセタン、3-メチル-3-メタクリロイルオキシエチルオキセタン、3-メチル-3-アクリロイルオキシエチルオキセタン、3-エチル-3-メタクリロイルオキシエチルオキセタン、3-エチル-3-アクリロイルオキシエチルオキセタン等が挙げられる。テトラヒドロフリル基とエチレン性不飽和結合とを有する単量体a3としては、テトラヒドロフリル基とメタアクリロイルオキシ基とを有する単量体がより好ましい。a3としては、具体的には、テトラヒドロフルフリルアクリレート例えば、ビスコートV150、大阪有機化学工業株製、テトラヒドロフルフリルメタクリレート等が挙げられる。aとしては、得られる着色パターンの耐熱性、耐薬品性等の信頼性をより高くすることができる点で、a1であることが好ましい。さらに、着色感光性樹脂組成物の保存安定性が優れるという点で、a1-2がより好ましい。bとしては、具体的には、例えば、アクリル酸、メタクリル酸、クロトン酸、o-、m-、p-ビニル安息香酸等の不飽和モノカルボン酸類;マレイン酸、フマル酸、シトラコン酸、メサコン酸、イタコン酸、3-ビニルフタル酸、4-ビニルフタル酸、3,4,5,6-テトラヒドロフタル酸、1,2,3,6-テトラヒドロフタル酸、ジメチルテトラヒドロフタル酸、1、4-シクロヘキセンジカルボン酸等の不飽和ジカルボン酸類;メチル-5-ノルボルネン-2,3-ジカルボン酸、5-カルボキシビシクロ[2.2.1]ヘプト-2-エン、5,6-ジカルボキシビシクロ[2.2.1]ヘプト-2-エン、5-カルボキシ-5-メチルビシクロ[2.2.1]ヘプト-2-エン、5-カルボキシ-5-エチルビシクロ[2.2.1]ヘプト-2-エン、5-カルボキシ-6-メチルビシクロ[2.2.1]ヘプト-2-エン、5-カルボキシ-6-エチルビシクロ[2.2.1]ヘプト-2-エン等のカルボキシ基を含有するビシクロ不飽和化合物類;無水マレイン酸、シトラコン酸無水物、イタコン酸無水物、3-ビニルフタル酸無水物、4-ビニルフタル酸無水物、3,4,5,6-テトラヒドロフタル酸無水物、1,2,3,6-テトラヒドロフタル酸無水物、ジメチルテトラヒドロフタル酸無水物、5,6-ジカルボキシビシクロ[2.2.1]ヘプト-2-エン無水物ハイミック酸無水物等の不飽和ジカルボン酸類無水物;こはく酸モノ2-メタアクリロイルオキシエチル、フタル酸モノ2-メタアクリロイルオキシエチル等の2価以上の多価カルボン酸の不飽和モノメタアクリロイルオキシアルキルエステル類;α-ヒドロキシメチルアクリル酸のような、同一分子中にヒドロキシ基及びカルボキシ基を含有する不飽和アクリレート類等が挙げられる。これらのうち、共重合反応性の点やアルカリ水溶液への溶解性の点から、アクリル酸、メタクリル酸、無水マレイン酸等が好ましい。cとしては、例えば、メチルメタアクリレート、エチルメタアクリレート、n-ブチルメタアクリレート、sec-ブチルメタアクリレート、tert-ブチルメタアクリレート、2-エチルヘキシルメタアクリレート、ドデシルメタアクリレート、ラウリルメタアクリレート、ステアリルメタアクリレート、シクロペンチルメタアクリレート、シクロヘキシルメタアクリレート、2-メチルシクロヘキシルメタアクリレート、トリシクロ[5.2.1.026]デカン-8-イルメタアクリレート当該技術分野では、慣用名として、ジシクロペンタニルメタアクリレートといわれている。、ジシクロペンタニルオキシエチルメタアクリレート、イソボルニルメタアクリレート、アダマンチルメタアクリレート、アリルメタアクリレート、プロパルギルメタアクリレート、フェニルメタアクリレート、ナフチルメタアクリレート、ベンジルメタアクリレート等のメタアクリル酸エステル類;2-ヒドロキシエチルメタアクリレート、2-ヒドロキシプロピルメタアクリレート等のヒドロキシ基含有メタアクリル酸エステル類;マレイン酸ジエチル、フマル酸ジエチル、イタコン酸ジエチル等のジカルボン酸ジエステル;ビシクロ[2.2.1]ヘプト-2-エン、5-メチルビシクロ[2.2.1]ヘプト-2-エン、5-エチルビシクロ[2.2.1]ヘプト-2-エン、5-ヒドロキシビシクロ[2.2.1]ヘプト-2-エン、5-ヒドロキシメチルビシクロ[2.2.1]ヘプト-2-エン、5-2’-ヒドロキシエチルビシクロ[2.2.1]ヘプト-2-エン、5-メトキシビシクロ[2.2.1]ヘプト-2-エン、5-エトキシビシクロ[2.2.1]ヘプト-2-エン、5,6-ジヒドロキシビシクロ[2.2.1]ヘプト-2-エン、5,6-ジヒドロキシメチルビシクロ[2.2.1]ヘプト-2-エン、5,6-ジ2’-ヒドロキシエチルビシクロ[2.2.1]ヘプト-2-エン、5,6-ジメトキシビシクロ[2.2.1]ヘプト-2-エン、5,6-ジエトキシビシクロ[2.2.1]ヘプト-2-エン、5-ヒドロキシ-5-メチルビシクロ[2.2.1]ヘプト-2-エン、5-ヒドロキシ-5-エチルビシクロ[2.2.1]ヘプト-2-エン、5-ヒドロキシメチル-5-メチルビシクロ[2.2.1]ヘプト-2-エン、5-tert-ブトキシカルボニルビシクロ[2.2.1]ヘプト-2-エン、5-シクロヘキシルオキシカルボニルビシクロ[2.2.1]ヘプト-2-エン、5-フェノキシカルボニルビシクロ[2.2.1]ヘプト-2-エン、5,6-ビスtert-ブトキシカルボニルビシクロ[2.2.1]ヘプト-2-エン、5,6-ビスシクロヘキシルオキシカルボニルビシクロ[2.2.1]ヘプト-2-エン等のビシクロ不飽和化合物類;N-フェニルマレイミド、N-シクロヘキシルマレイミド、N-ベンジルマレイミド、N-スクシンイミジル-3-マレイミドベンゾエート、N-スクシンイミジル-4-マレイミドブチレート、N-スクシンイミジル-6-マレイミドカプロエート、N-スクシンイミジル-3-マレイミドプロピオネート、N-9-アクリジニルマレイミド等のジカルボニルイミド誘導体類;スチレン、α-メチルスチレン、m-メチルスチレン、p-メチルスチレン、ビニルトルエン、p-メトキシスチレン、アクリロニトリル、メタクリロニトリル、塩化ビニル、塩化ビニリデン、アクリルアミド、メタクリルアミド、酢酸ビニル、1,3-ブタジエン、イソプレン、2,3-ジメチル-1,3-ブタジエン等が挙げられる。これらのうち、共重合反応性及び耐熱性の点から、スチレン、N-フェニルマレイミド、N-シクロヘキシルマレイミド、N-ベンジルマレイミド、ビシクロ[2.2.1]ヘプト-2-エン等が好ましい。樹脂[K1]において、それぞれに由来する構造単位の比率は、樹脂[K1]を構成する全構造単位中、以下の範囲にあることが好ましい。aに由来する構造単位;60~98モルより好ましくは65~95モルbに由来する構造単位;2~40モルより好ましくは5~35モル樹脂[K1]の構造単位の比率が、上記の範囲にあると、保存安定性、現像性、硬化パターンの耐溶剤性が良好になる傾向がある。樹脂[K1]は、例えば、文献高分子合成の実験法大津隆行著発行所株化学同人第1版第1刷1972年3月1日発行に記載された方法及び当該文献に記載された引用文献を参考にして製造することができる。具体的には、a及びbの所定量、重合開始剤及び溶剤等を反応容器中に仕込んで、窒素により酸素を置換することにより、脱酸素で、攪拌、加熱、保温する方法が例示される。なお、ここで用いられる重合開始剤及び溶剤等は、特に限定されず、当該分野で通常使用されているもののいずれをも使用することができる。例えば、重合開始剤としては、アゾ化合物2,2′-アゾビスイソブチロニトリル、2,2′-アゾビス2,4-ジメチルバレロニトリル等や有機過酸化物ベンゾイルペルオキシド等が挙げられ、溶剤としては、各モノマーを溶解するものであればよく、感光性樹脂組成物の溶剤として後述する溶剤等を用いることができる。なお、得られた共重合体は、反応後の溶液をそのまま使用してもよいし、濃縮あるいは希釈した溶液を使用してもよいし、再沈殿等の方法で固体粉体として取り出したものを使用してもよい。特に、この重合の際に溶剤として、後述する溶剤Dを使用することにより、反応後の溶液をそのまま使用することができ、製造工程を簡略化することができる。樹脂[K2]において、それぞれに由来する構造単位の比率は、樹脂[K2]を構成する全構造単位中、以下の範囲にあることが好ましい。aに由来する構造単位;2~95モルより好ましくは5~80モルbに由来する構造単位;2~40モルより好ましくは5~35モルcに由来する構造単位;1~65モルより好ましくは1~60モル樹脂[K2]の構造単位の比率が、上記の範囲にあると、保存安定性、現像性、硬化パターンの耐溶剤性、耐熱性及び機械強度が良好になる傾向がある。樹脂[K2]は、例えば、樹脂[K1]の製造方法として記載した方法と同様に製造することができる。具体的には、a、b及びcの所定量、重合開始剤及び溶剤を反応容器中に仕込んで、窒素により酸素を置換することにより、脱酸素下で、攪拌、加熱、保温する方法が挙げられる。得られた共重合体は、反応後の溶液をそのまま使用してもよいし、濃縮あるいは希釈した溶液を使用してもよいし、再沈殿等の方法で固体粉体として取り出したものを使用してもよい。樹脂[K3]において、それぞれに由来する構造単位の比率は、樹脂[K3]を構成する全構造単位中、以下の範囲にあることが好ましい。b2~40モル、より好ましくは5~35モルc60~98モル、より好ましくは65~95モル樹脂[K3]は、例えば、樹脂[K1]の製造方法として記載した方法と同様に製造することができる。樹脂[K4]は、bとcとの共重合体を得て、aが有する炭素数2~4の環状エーテルにcが有するカルボキシ基を付加させることにより得ることができる。まずbとcとの共重合体を、[K1]の製造方法として記載した方法と同様に製造する。この場合、それぞれに由来する構造単位の比率は、bとcとの共重合体を構成する全構造単位中、以下の範囲にあることが好ましい。b5~50モル、より好ましくは10~45モルc50~95モル、より好ましくは55~90モル次に、前記共重合体中のcに由来する構造単位に含まれるカルボキシ基及び/又はカルボン酸無水物の一部に、aが有する炭素数2~4の環状エーテルを反応させる。bとcとの共重合体の製造に引き続き、フラスコ内雰囲気を窒素から空気に置換し、a、カルボキシ基と環状エーテルとの反応触媒例えばトリスジメチルアミノメチルフェノール等をa~cの合計量に対して0.001~5質量、及び重合禁止剤例えばハイドロキノン等等をa~cの合計量に対して0.001~5質量をフラスコ内に入れて、例えば、60~130°Cで、1~10時間反応することにより、樹脂[K4]を得ることができる。仕込方法、反応温度及び時間等の反応条件は、製造設備や重合による発熱量等を考慮して適宜調整することができる。なお、重合条件と同様に、製造設備や重合による発熱量等を考慮し、仕込方法や反応温度を適宜調整することができる。この場合のaの使用量は、bに対して、5~80モルが好ましく、より好ましくは10~75モルであり、より好ましくは15~70モルである。この範囲とすることにより、保存安定性、現像性、耐溶剤性、耐熱性、機械強度及び感度のバランスが良好になる傾向がある。樹脂Bとしては、具体的に、3,4-エポキシシクロヘキシルメチルメタアクリレート/メタアクリル酸共重合体、3,4-エポキシトリシクロ[5.2.1.02.6]デシルアクリレート/メタアクリル酸共重合体等の樹脂[K1];グリシジルメタアクリレート/ベンジルメタアクリレート/メタアクリル酸共重合体、グリシジルメタアクリレート/スチレン/メタアクリル酸共重合体、3,4-エポキシトリシクロ[5.2.1.02.6]デシルアクリレート/メタアクリル酸/N-シクロヘキシルマレイミド共重合体、3-メチル-3-メタアクリルロイルオキシメチルオキセタン/メタアクリル酸/スチレン共重合体等の樹脂[K2];ベンジルメタアクリレート/メタアクリル酸共重合体、スチレン/メタアクリル酸共重合体等の樹脂[K3];ベンジルメタアクリレート/メタアクリル酸共重合体にグリシジルメタアクリレートを付加させた樹脂トリシクロデシルメタアクリレート/スチレン/メタアクリル酸共重合体にグリシジルメタアクリレートを付加させた樹脂、トリシクロデシルメタアクリレート/ベンジルメタアクリレート/メタアクリル酸共重合体にグリシジルメタアクリレートを付加させた樹脂等の樹脂[K4]等が挙げられる。中でも、樹脂[K1]及び樹脂[K2]が好ましく、樹脂[K1]がより好ましく、3,4-エポキシトリシクロ[5.2.1.02.6]デシルアクリレート/メタアクリル酸共重合体がさらに好ましい。樹脂Bのポリスチレン換算の重量平均分子量は、好ましくは3,000~100,000であり、より好ましくは5,000~50,000であり、さらに好ましくは5,000~35,000であり、特に好ましくは6,000~30,000であり、とりわけ好ましくは7,000~28,000である。分子量が前記の範囲にあると、塗膜硬度が向上し、残膜率も高く、未露光部の現像液に対する溶解性が良好で、解像度が向上する傾向がある。樹脂Bの分子量分布[重量平均分子量Mw/数平均分子量Mn]は、好ましくは1.1~6であり、より好ましくは1.2~4である。樹脂Bの酸価は、好ましくは50~150であり、より好ましくは60~135、さらに好ましくは70~135である。ここで酸価は樹脂B1gを中和するに必要な水酸化カリウムの量mgとして測定される値であり、例えば水酸化カリウム水溶液を用いて滴定することにより求めることができる。樹脂Bの含有量は、着色感光性樹脂組成物の固形分に対して、好ましくは7~65質量であり、より好ましくは13~60質量であり、さらに好ましくは17~55質量である。樹脂Bの含有量が、前記の範囲にあると、パターンが形成でき、また解像度及び残膜率が向上する傾向がある。本発明の着色感光性樹脂組成物は光重合性化合物Cを含む。光重合性化合物Cは、光を照射されることによって光重合開始剤Dから発生した活性ラジカル及び酸等によって重合しうる化合物であって、例えば、重合性のエチレン性不飽和結合を有する化合物等が挙げられ、好ましくはメタアクリル酸エステル化合物が挙げられる。中でも、光重合性化合物Cとしては、エチレン性不飽和結合を3つ以上有する光重合性化合物であることが好ましい。このような光重合性化合物としては、例えば、ペンタエリスリトールテトラアクリレート、ペンタエリスリトールテトラメタクリレート、ジペンタエリスリトールペンタアクリレート、ジペンタエリスリトールペンタメタクリレート、ジペンタエリスリトールヘキサアクリレート、ジペンタエリスリトールヘキサメタクリレート等が挙げられる。光重合性化合物Cは、単独でも2種以上を組み合わせて用いてもよい。光重合性化合物Cの含有量は、着色感光性樹脂組成物の固形分に対して、7~65質量であることが好ましく、より好ましくは13~60質量であり、さらに好ましくは17~55質量である。前記の光重合性化合物Cの含有量が、前記の範囲にあると、硬化が十分におこり、現像前後での膜厚比率が向上し、パターンにアンダーカットが入りにくくなって密着性が良好になる傾向があることから好ましい。本発明の着色感光性樹脂組成物は光重合開始剤Dを含む。前記の光重合開始剤Dとしては、光の作用により活性ラジカル、酸等を発生し、重合を開始する化合物であれば特に限定されることなく、公知の重合開始剤を用いることができる。光重合開始剤Dは、光の作用により活性ラジカル、酸等を発生する化合物とともに、光重合開始助剤D1を含んでいてもよい。光重合開始助剤D1は、光重合開始剤によって重合が開始された光重合性化合物の重合を促進するために用いられる化合物、もしくは増感剤である。光重合開始剤Dとしては、光の作用により活性ラジカルを発生する化合物が好ましく、アルキルフェノン化合物、トリアジン化合物、アシルホスフィンオキサイド化合物、オキシム化合物及びビイミダゾール化合物からなる群から選ばれる少なくとも1種を含む光重合開始剤がより好ましく、オキシム化合物を含む光重合開始剤がさらに好ましい。アルキルフェノン化合物としては、ジエトキシアセトフェノン、2-メチル-2-モルホリノ-1-4-メチルスルファニルフェニルプロパン-1-オン、2-ジメチルアミノ-1-4-モルホリノフェニル-2-ベンジルブタン-1-オン、2-ジメチルアミノ-1-4-モルホリノフェニル-2-4-メチルフェニルメチルブタン-1-オン、2-ヒドロキシ-2-メチル-1-フェニルプロパン-1-オン、ベンジルジメチルケタール、2-ヒドロキシ-2-メチル-1-4-2-ヒドロキシエトキシフェニルプロパン-1-オン、1-ヒドロキシシクロヘキシルフェニルケトン、2-ヒドロキシ-2-メチル-1-4-1-メチルビニルフェニルプロパン-1-オンのオリゴマー等が挙げられ、好ましくは2-メチル-2-モルホリノ-1-4-メチルスルファニルフェニルプロパン-1-オン、2-ジメチルアミノ-1-4-モルホリノフェニル-2-ベンジルブタン-1-オン等が挙げられる。イルガキュア369、907以上、チバジャパン社製等の市販品を用いてもよい。トリアジン化合物としては、2,4-ビストリクロロメチル-6-4-メトキシフェニル-1,3,5-トリアジン、2,4-ビストリクロロメチル-6-4-メトキシナフチル-1,3,5-トリアジン、2,4-ビストリクロロメチル-6-ピペロニル-1,3,5-トリアジン、2,4-ビストリクロロメチル-6--1,3,5-トリアジン、2,4-ビストリクロロメチル-6-2-5-メチルフラン-2-イルエテニル-1,3,5-トリアジン、2,4-ビストリクロロメチル-6-2-フラン-2-イルエテニル-1,3,5-トリアジン、2,4-ビストリクロロメチル-6-2-4-ジエチルアミノ-2-メチルフェニルエテニル-1,3,5-トリアジン、2,4-ビストリクロロメチル-6-2-3,4-ジメトキシフェニルエテニル-1,3,5-トリアジン等が挙げられる。アシルホスフィンオキサイド系開始剤としては、2,4,6-トリメチルベンゾイルジフェニルホスフィンオキサイド等が挙げられる。イルガキュア819チバジャパン社製等の市販品を用いてもよい。オキシム化合物としては、N-ベンゾイルオキシ-1-4-フェニルスルファニルフェニルブタン-1-オン-2-イミン、N-ベンゾイルオキシ-1-4-フェニルスルファニルフェニルオクタン-1-オン-2-イミン、N-アセトキシ-1-[9-エチル-6-2-メチルベンゾイル-9H-カルバゾール-3-イル]エタン-1-イミン、N-アセトキシ-1-[9-エチル-6-{2-メチル-4-3,3-ジメチル-2,4-ジオキサシクロペンタニルメチルオキシベンゾイル}-9H-カルバゾール-3-イル]エタン-1-イミン等が挙げられる。イルガキュアOXE-01、OXE-02以上、チバジャパン社製、N-1919ADEKA社製等の市販品を用いてもよい。ビイミダゾール化合物としては、2,2’-ビス2-クロロフェニル-4,4’,5,5’-テトラフェニルビイミダゾール、2,2’-ビス2,3-ジクロロフェニル-4,4’,5,5’-テトラフェニルビイミダゾール例えば、特開平6-75372号公報、特開平6-75373号公報等参照。、2,2’-ビス2-クロロフェニル-4,4’,5,5’-テトラフェニルビイミダゾール、2,2’-ビス2-クロロフェニル-4,4’,5,5’-テトラアルコキシフェニルビイミダゾール、2,2’-ビス2-クロロフェニル-4,4’,5,5’-テトラジアルコキシフェニルビイミダゾール、2,2’-ビス2-クロロフェニル-4,4’,5,5’-テトラトリアルコキシフェニルビイミダゾール例えば、特公昭48-38403号公報、特開昭62-174204号公報等参照。、4,4’5,5’-位のフェニル基がカルボアルコキシ基により置換されているイミダゾール化合物例えば、特開平7-10913号公報等参照。等が挙げられる。好ましくは2,2’-ビス2-クロロフェニル-4,4’,5,5’-テトラフェニルビイミダゾール、2,2’-ビス2、3-ジクロロフェニル-4,4’,5,5’-テトラフェニルビイミダゾール、2,2’-ビス2、4-ジクロロフェニル-4,4’,5,5’-テトラフェニルビイミダゾールが挙げられる。さらに重合開始剤Dとしては、ベンゾイン、ベンゾインメチルエーテル、ベンゾインエチルエーテル、ベンゾインイソプロピルエーテル、ベンゾインイソブチルエーテル等のベンゾイン化合物;ベンゾフェノン、o-ベンゾイル安息香酸メチル、4-フェニルベンゾフェノン、4-ベンゾイル-4’-メチルジフェニルサルファイド、3,3’,4,4’-テトラtert-ブチルパーオキシカルボニルベンゾフェノン、2,4,6-トリメチルベンゾフェノン等のベンゾフェノン化合物;9,10-フェナンスレンキノン、、2-エチルアントラキノン、カンファーキノン等のキノン化合物;10-ブチル-2-クロロアクリドン、ベンジル、フェニルグリオキシル酸メチル、チタノセン化合物等が挙げられる。これらは、後述の光重合開始助剤D1特にアミン類と組み合わせて用いることが好ましい。光により酸を発生する酸発生剤としては、例えば、4-ヒドロキシフェニルジメチルスルホニウムp-トルエンスルホナート、4-ヒドロキシフェニルジメチルスルホニウムヘキサフルオロアンチモネート、4-アセトキシフェニルジメチルスルホニウムp-トルエンスルホナート、4-アセトキシフェニルメチルベンジルスルホニウムヘキサフルオロアンチモネート、トリフェニルスルホニウムp-トルエンスルホナート、トリフェニルスルホニウムヘキサフルオロアンチモネート、ジフェニルヨードニウムp-トルエンスルホナート、ジフェニルヨードニウムヘキサフルオロアンチモネート等のオニウム塩類や、ニトロベンジルトシレート類、ベンゾイントシレート類等を挙げることができる。光重合開始剤Dは、例えば、トリアジン化合物のように、光により活性ラジカルと酸とを同時発生する化合物であってもよい。光重合開始助剤D1としては、アミン化合物、アルコキシアントラセン化合物、チオキサントン化合物、カルボン酸化合物等が挙げられる。アミン系化合物としては、トリエタノールアミン、メチルジエタノールアミン、トリイソプロパノールアミン、4-ジメチルアミノ安息香酸メチル、4-ジメチルアミノ安息香酸エチル、4-ジメチルアミノ安息香酸イソアミル、安息香酸2-ジメチルアミノエチル、4-ジメチルアミノ安息香酸2-エチルヘキシル、N,N-ジメチルパラトルイジン、4,4’-ビスジメチルアミノベンゾフェノン通称ミヒラーズケトン、4,4’-ビスジエチルアミノベンゾフェノン、4,4’-ビスエチルメチルアミノベンゾフェノン等が挙げられ、中でも4,4’-ビスジエチルアミノベンゾフェノンが好ましい。EAB-F保土谷化学工業株製等の市販品を用いてもよい。光重合開始剤Dの含有量は、樹脂B及び光重合性化合物Cの合計量100質量部に対して、好ましくは0.1~30質量部であり、より好ましくは1~20質量部である。光重合開始剤の含有量が、前記の範囲にあると、高感度化して露光時間が短縮され生産性が向上する。本発明の着色感光性樹脂組成物には、さらに光重合開始助剤D1が含んでいてもよい。光重合開始助剤D1は、通常、光重合開始剤Dと組み合わせて用いられ、光重合開始剤によって重合が開始された光重合性化合物の重合を促進するために用いられる化合物、もしくは増感剤である。光重合開始助剤D1としては、アミン化合物、アルコキシアントラセン化合物、チオキサントン化合物、カルボン酸化合物等が挙げられる。アミン化合物としては、トリエタノールアミン、メチルジエタノールアミン、トリイソプロパノールアミン、4-ジメチルアミノ安息香酸メチル、4-ジメチルアミノ安息香酸エチル、4-ジメチルアミノ安息香酸イソアミル、安息香酸2-ジメチルアミノエチル、4-ジメチルアミノ安息香酸2-エチルヘキシル、N,N-ジメチルパラトルイジン、4,4’-ビスジメチルアミノベンゾフェノン通称ミヒラーズケトン、4,4’-ビスジエチルアミノベンゾフェノン、4,4’-ビスエチルメチルアミノベンゾフェノン等が挙げられ、中でも4,4’-ビスジエチルアミノベンゾフェノンが好ましい。EAB-F保土谷化学工業株製等の市販品を用いてもよい。アルコキシアントラセン化合物としては、9,10-ジメトキシアントラセン、2-エチル-9,10-ジメトキシアントラセン、9,10-ジエトキシアントラセン、2-エチル-9,10-ジエトキシアントラセン、9,10-ジブトキシアントラセン、2-エチル-9,10-ジブトキシアントラセン等が挙げられる。チオキサントン化合物としては、2-イソプロピルチオキサントン、4-イソプロピルチオキサントン、2,4-ジエチルチオキサントン、2,4-ジクロロチオキサントン、1-クロロ-4-プロポキシチオキサントン等が挙げられる。カルボン酸化合物としては、フェニルスルファニル酢酸、メチルフェニルスルファニル酢酸、エチルフェニルスルファニル酢酸、メチルエチルフェニルスルファニル酢酸、ジメチルフェニルスルファニル酢酸、メトキシフェニルスルファニル酢酸、ジメトキシフェニルスルファニル酢酸、クロロフェニルスルファニル酢酸、ジクロロフェニルスルファニル酢酸、N-フェニルグリシン、フェノキシ酢酸、ナフチルチオ酢酸、N-ナフチルグリシン、ナフトキシ酢酸等が挙げられる。光重合開始助剤D1は、単独でも2種以上を組み合わせて用いてもよい。これらの光重合開始助剤D1を用いる場合、その使用量は、樹脂B及び重合性化合物Cの合計量100質量部に対して、好ましくは0.01~50質量部、より好ましくは0.1~40質量部である。また、光重合開始剤D1モルに対して、好ましくは0.01~10モル、より好ましくは0.01~5モルである。重合開始助剤D1の量がこの範囲にあると、さらに高感度でパターンを形成することができ、パターンの生産性が向上する傾向にある。本発明の着色感光性樹脂組成物は溶剤Eを含む。溶剤Eは、特に限定されず、当該分野で通常使用される溶剤を用いることができる。例えば、エステル溶剤-COO-を含む溶剤、エステル溶剤以外のエーテル溶剤-O-を含む溶剤、エーテルエステル溶剤-COO-と-O-とを含む溶剤、エステル溶剤以外のケトン溶剤-CO-を含む溶剤、アルコール溶剤、芳香族炭化水素溶剤、アミド溶剤、ジメチルスルホキシド等の中から選択して用いることができる。エステル溶剤としては、乳酸メチル、乳酸エチル、乳酸ブチル、2-ヒドロキシイソブタン酸メチル、酢酸エチル、酢酸n-ブチル、酢酸イソブチル、ギ酸ペンチル、酢酸イソペンチル、プロピオン酸ブチル、酪酸イソプロピル、酪酸エチル、酪酸ブチル、ピルビン酸メチル、ピルビン酸エチル、ピルビン酸プロピル、アセト酢酸メチル、アセト酢酸エチル、シクロヘキサノールアセテート、γ-ブチロラクトンなどが挙げられる。エーテル溶剤としては、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノエチルエーテル、プロピレングリコールモノプロピルエーテル、プロピレングリコールモノブチルエーテル、3-メトキシ-1-ブタノール、3-メトキシ-3-メチルブタノール、テトラヒドロフラン、テトラヒドロピラン、1,4-ジオキサン、ジエチレングリコールジメチルエーテル、ジエチレングリコールジエチルエーテル、ジエチレングリコールメチルエチルエーテル、ジエチレングリコールジプロピルエーテル、ジエチレングリコールジブチルエーテル、アニソール、フェネトール、メチルアニソールなどが挙げられる。エーテルエステル溶剤としては、メトキシ酢酸メチル、メトキシ酢酸エチル、メトキシ酢酸ブチル、エトキシ酢酸メチル、エトキシ酢酸エチル、3-メトキシプロピオン酸メチル、3-メトキシプロピオン酸エチル、3-エトキシプロピオン酸メチル、3-エトキシプロピオン酸エチル、2-メトキシプロピオン酸メチル、2-メトキシプロピオン酸エチル、2-メトキシプロピオン酸プロピル、2-エトキシプロピオン酸メチル、2-エトキシプロピオン酸エチル、2-メトキシ-2-メチルプロピオン酸メチル、2-エトキシ-2-メチルプロピオン酸エチル、3-メトキシブチルアセテート、3-メチル-3-メトキシブチルアセテート、プロピレングリコールモノメチルエーテルアセテート、プロピレングリコールモノエチルエーテルアセテート、プロピレングリコールモノプロピルエーテルアセテート、エチレングリコールモノメチルエーテルアセテート、エチレングリコールモノエチルエーテルアセテート、ジエチレングリコールモノエチルエーテルアセテート、ジエチレングリコールモノブチルエーテルアセテートなどが挙げられる。ケトン溶剤としては、4-ヒドロキシ-4-メチル-2-ペンタノン、アセトン、2-ブタノン、2-ヘプタノン、3-ヘプタノン、4-ヘプタノン、4-メチル-2-ペンタノン、シクロペンタノン、シクロヘキサノン、イソホロンなどが挙げられる。アルコール溶剤としては、メタノール、エタノール、プロパノール、ブタノール、ヘキサノール、シクロヘキサノール、エチレングリコール、プロピレングリコール、グリセリンなどが挙げられる。芳香族炭化水素溶剤としては、ベンゼン、トルエン、キシレン、メシチレンなどが挙げられる。アミド溶剤としては、N,N-ジメチルホルムアミド、N,N-ジメチルアセトアミド、N-メチルピロリドンなどが挙げられる。これらの溶剤は、単独でも2種類以上を組み合わせて用いてもよい。上記の溶剤のうち、塗布性、乾燥性の点から、1atmにおける沸点が120°C以上180°C以下である有機溶剤が好ましい。中でも、プロピレングリコールモノメチルエーテルアセテート、乳酸エチル、プロピレングリコールモノメチルエーテル、3-エトキシプロピオン酸エチル、エチレングリコールモノメチルエーテル、ジエチレングリコールモノメチルエーテル、ジエチレングリコールモノエチルエーテル、4-ヒドロキシ-4-メチル-2-ペンタノン、N,N-ジメチルホルムアミド、N-メチルピロリドン等が好ましく、プロピレングリコールモノメチルエーテル、プロピレングリコールモノメチルエーテルアセテート、乳酸エチル、3-エトキシプロピオン酸エチル等がより好ましい。これらの溶剤を含むと、塗布時の平坦性に優れる。着色感光性樹脂組成物における溶剤Eの含有量は、着色感光性樹脂組成物に対して、好ましくは70~95質量であり、より好ましくは75~92質量である。言い換えると、着色感光性樹脂組成物の固形分は、好ましくは5~30質量、より好ましくは8~25質量である。溶剤Eの含有量が前記の範囲にあると、塗布時の平坦性が良好になり、またカラーフィルタを形成した際に色濃度が不足しないために表示特性が良好となる傾向がある。本発明の着色感光性樹脂組成物には、さらに、界面活性剤Fを含んでいてもよい。界面活性剤Fとしては、シリコーン系界面活性剤、フッ素系界面活性剤及びフッ素原子を有するシリコーン系界面活性剤等が挙げられる。これらは、側鎖に重合性基を有していてもよい。シリコーン系界面活性剤としては、シロキサン結合を有する界面活性剤等が挙げられる。具体的には、トーレシリコーンDC3PA、同SH7PA、同DC11PA、同SH21PA、同SH28PA、同SH29PA、同SH30PA、ポリエーテル変性シリコーンオイルSH8400商品名:東レダウコーニング株製、KP321、KP322、KP323、KP324、KP326、KP340、KP341信越化学工業株製、TSF400、TSF401、TSF410、TSF4300、TSF4440、TSF4445、TSF-4446、TSF4452、TSF4460モメンティブパフォーマンスマテリアルズジャパン合同会社製等が挙げられる。前記のフッ素系界面活性剤としては、フルオロカーボン鎖を有する界面活性剤等が挙げられる。具体的には、フロラード商品名FC430、同FC431住友スリーエム株製、メガファック商品名F142D、同F171、同F172、同F173、同F177、同F183、同R30、同RS-718-KDIC株製、エフトップ商品名EF301、同EF303、同EF351、同EF352三菱マテリアル電子化成株製、サーフロン商品名S381、同S382、同SC101、同SC105旭硝子株製、E5844株ダイキンファインケミカル研究所製等が挙げられる。前記のフッ素原子を有するシリコーン系界面活性剤としては、シロキサン結合及びフルオロカーボン鎖を有する界面活性剤等が挙げられる。具体的には、メガファック登録商標R08、同BL20、同F475、同F477、同F443DIC株製等が挙げられる。これらの界面活性剤は、単独でも2種類以上を組み合わせて用いてもよい。界面活性剤Fの含有量は、着色感光性樹脂組成物に対し、好ましくは0.001質量以上02質量以下であり、好ましくは0002質量以上0.1質量以下、より好ましくは001質量以上0.05質量以下である。界面活性剤Fの含有量が前記の範囲にあると、塗膜の平坦性を良好にすることができる。本発明の着色感光性樹脂組成物が、着色剤A、アルカリ可溶性樹脂B、光重合性化合物C、光重合開始剤D、溶剤E及び界面活性剤Fからなる組成物であると、塗布性に優れ、耐溶剤性及び分光に優れた着色パターンを得ることができる。本発明の着色感光性樹脂組成物は、必要に応じて、充填剤、他の高分子化合物、密着促進剤、酸化防止剤、紫外線吸収剤、光安定剤、連鎖移動剤等の種々の添加剤を含んでもよい。本発明の着色感光性樹脂組成物を用いて着色パターンを形成する方法としては、例えば、本発明の着色感光性樹脂組成物を、基板又は別の樹脂層例えば、基板の上に先に形成された別の着色感光性樹脂組成物層等の上に塗布し、溶剤等揮発成分を除去/乾燥して着色層を形成し、フォトマスクを介して該着色層を露光して、現像する方法、フォトリソ法が不要なインクジェット機器を用いる方法等が挙げられる。この場合の塗膜の膜厚は、特に限定されず、用いる材料、用途等によって適宜調整することができ、例えば、0.1~30μm、好ましくは1~20μm、さらに好ましくは1~6μmである。着色感光性樹脂組成物の塗布方法は、例えば、押し出しコーティング法、ダイレクトグラビアコーティング法、リバースグラビアコーティング法、CAPコーティング法、ダイコーティング法等が挙げられる。また、ディップコーター、バーコーター、スピンコーター、スリットスピンコーター、スリットコーターダイコーター、カーテンフローコーター、スピンレスコーターとも呼ばれることがある等のコーターを用いて塗布してもよい。溶媒の除去/乾燥は、例えば、自然乾燥、通風乾燥、減圧乾燥、加熱乾燥等が挙げられる。具体的な乾燥温度は、10~120°Cが好ましく、25~100°Cがより好ましい。乾燥時間は、10秒間~60分間が好ましく、30秒間~30分間がより好ましい。減圧乾燥は、50~150Paの圧力下、20~25°Cの範囲で行うことが好ましい。乾燥後の塗膜は、目的のパターンを形成するためのフォトマスクを介して、露光する。この際のフォトマスク上のパターン形状は特に限定されず、目的とする用途に応じたパターン形状が用いられる。露光に用いられる光源としては、250~450nmの波長の光を発生する光源が好ましい。具体的には、水銀灯、発光ダイオード、メタルハライドランプ、ハロゲンランプ等が挙げられ、特定波長域をカットするフィルタを用いてカットしたり、特定波長域を取り出すバンドパスフィルタを用いて選択的に取り出したりして露光してもよい。露光面全体に均一に平行光線を照射したり、マスクと基材との正確な位置合わせを行うことができるため、マスクアライナ、ステッパ等の装置を使用することが好ましい。露光後、現像液に接触させて所定部分、例えば、未露光部を溶解させ、現像することにより、パターンを得ることができる。現像液としては、アルカリ性化合物水酸化カリウム、炭酸ナトリウム、テトラメチルアンモニウムヒドロキシド等の水溶液等が挙げられる。該現像液は、界面活性剤を含んでいてもよい。現像方法は、パドル法、ディッピング法、スプレー法等のいずれでもよい。さらに現像時に基板を任意の角度に傾けてもよい。現像後は、水洗することが好ましい。さらに必要に応じて、ポストベークを行ってもよい。ポストベークは、例えば、150~230°C、10~240分間の範囲が好ましい。本発明の着色感光性樹脂組成物によれば、耐熱性、耐光性が良好な塗膜、パターン及び高品質なカラーフィルタを得ることができる。また、これらのカラーフィルタ又はパターンをその構成部品の一部として備える表示装置、例えば、公知の液晶表示装置、有機EL装置、固体撮像素子等の種々の着色画像に関連する機器の全てに、公知の態様で、利用することができる。以下、実施例によって本発明の着色感光性樹脂組成物について、より詳細に説明する。例中の及び部は、特記ない限り、質量及び質量部である。合成例12,3,3-トリメチル-3H-インドール63部にヨウ化メチル65部を加えて140°Cで6時間加熱環流を行った。冷却後、ジエチルエーテル120部を加えて生じた沈殿をろ取し、冷アセトンにて洗浄した後、減圧下で乾燥してヨウ化1-メチル-2,3,3-トリメチル-3H-インドリウム102部を得た86。続いてピリジン470部、トリエチルアミン64部とともにヨウ化1-メチル-2,3,3-トリメチル-3H-インドリウム100部とオルトギ酸エチル64部を120°Cで1時間反応させた。冷却後、ジエチルエーテル800部を徐々に加えることにより得られる沈殿をろ過により得る。この固体をエタノールを用いて再結晶を行った後、60°C24時間減圧乾燥することにより、シアニン化合物d-1を145部得た90。式d-1で表される化合物の同定質量分析イオン化モード=ESI:m/z=357.3M-I-ExactMass:484.12-アミノ-4-メチルスルホニル-6-ニトロフェノールCASNo.101861-04-57.5部に水65部を加えた後、水酸化ナトリウム1.3部を加え、溶解させた。氷冷下、35亜硝酸ナトリウム和光純薬工業株製水溶液6.1部を加え、ついで35塩酸19.4部を少しずつ加えて溶解させ2時間撹拌し、ジアゾニウム塩を含む懸濁液を得た。ついでアミド硫酸和光純薬工業株製5.6部を水26部に溶解させた水溶液をゆっくりと加え、過剰の亜硝酸ナトリウムをクエンチした。ついで、3-メチル-1-フェニル-5-ピラゾロン和光純薬工業株製5.6部を水70部に懸濁させ、水酸化ナトリウムを用いて、pHを8.0に調整した。ここに、前記ジアゾニウム塩を含む懸濁液を15分かけて、pHが7から7.5の範囲におさまるように10水酸化ナトリウム溶液を適宜追加しながら、滴下した。滴下終了後、さらに30分間撹拌することで黄色の懸濁液を得た。1時間攪拌した。濾過して得た黄色固体を減圧下60°Cで乾燥し、式p-2で表される化合物11.7部収率87を得た。式p-2の化合物10部をジメチルホルムアミド東京化成工業株製100部に入れて溶解し、硫酸アンモニウムクロム12水和光純薬工業株製3.1部、酢酸ナトリウム和光純薬工業株製1.1部を加えた後、4時間半の間加熱還流した。室温まで冷却した後、反応溶液を20食塩水1500部へ注入し、ろ過後に得られた赤橙色固体を60°Cで乾燥し、式z-2で表される化合物13.6部収率63を得た。式z-2で表される化合物の同定質量分析イオン化モード=ESI-:m/z=882.1M-Na-ExactMass:905.1式z-2で表される化合物4部をN-メチル-2-ピロリドン70部に溶解させた。この溶液に式d-1で表される化合物2部をN-メチル-2-ピロリドン15部に溶解させた溶液を添加し、2時間攪拌させた。攪拌後、水300部をゆっくり滴下し、析出した赤色固体を濾取して、減圧下60°Cで乾燥することにより、式1-27で表される化合物4.5部収率88を得た。合成例2<樹脂溶液B1の合成>撹拌機、温度計、還流冷却器及び、滴下ロートを備えたフラスコ内に窒素を0.02L/分で流して窒素雰囲気とし、乳酸エチル305部を入れ、撹拌しながら70°Cまで加熱した。次いで、メタクリル酸60部、3,4-エポキシトリシクロ[5.2.1.02.6]デシルアクリレート下記式I-1で表される化合物及び式II-1で表される化合物を、モル比で、50:50で混合。240部及び、乳酸エチル140部に溶解して溶液を調製し、該溶解液を、滴下ロートを用いて4時間かけて、70°Cに保温したフラスコ内に滴下した。一方、重合開始剤2,2’-アゾビス2,4-ジメチルバレロニトリル30部を乳酸エチル225部に溶解した溶液を、別の滴下ロートを用いて4時間かけてフラスコ内に滴下した。重合開始剤の溶液の滴下が終了した後、4時間、70°Cに保持し、その後室温まで冷却して、重量平均分子量Mwは、1.3×104、固形分33質量、溶液酸価34mg-KOH/gの樹脂B1溶液を得た。上記の固形分と溶液酸価とから計算して、樹脂B1の固形分酸価は100mg-KOH/gである。合成例3<樹脂溶液B2の合成>撹拌機、温度計、還流冷却管、滴下ロートおよびガス導入管を備えたフラスコに、プロピレングリコールモノメチルエーテルアセテート333部を導入した。その後、ガス導入管を通じて窒素ガスをフラスコ内に導入し、フラスコ内雰囲気が窒素ガスに置換した。その後、フラスコ内の溶液を100°Cに昇温した後、N-ベンジルマレイミド18.7部、ベンジルメタクリレート70.5部、メタクリル酸51.7部、メチルメタクリレート90.0部、アゾビスイソブチロニトリル5.2部およびプロピレングリコールモノメチルエーテルアセテート182部からなる混合物を、滴下ロートを用いて2時間かけてフラスコに滴下し、滴下完了後さらに100°Cで5時間撹拌を続けた。攪拌終了後、ガス導入管を通じて空気がフラスコ内に導入され、フラスコ内雰囲気が空気に置換された後、グリシジルメタクリレート28.5g、トリスジメチルアミノメチルフェノール1.3部およびハイドロキノン0.165部をフラスコ内に投入し、反応を110°Cで6時間続け、重量平均分子量Mwは、16×103、固形分31、酸価80mg-KOH/g固形分換算の樹脂B2溶液を得た。上記の樹脂のポリスチレン換算重量平均分子量の測定については、GPC法を用いて、以下の条件で行った。装置;HLC-8120GPC東ソー株製カラム;TSK-GELG2000HXLカラム温度;40°C溶媒;THF流速;1.0mL/min被検液固形分濃度;0.001~0.01注入量;50μL検出器;RI校正用標準物質;TSKSTANDARDPOLYSTYRENEF-40、F-4、F-288、A-2500、A-500東ソー株製実施例2着色感光性樹脂組成物の調製A塩1:式1-27で表される化合物30部B樹脂:樹脂B1固形分換算40部C光重合性化合物:ジペンタエリスリトールペンタアクリレートとジペンタエリスリトールヘキサアクリレートとの混合物KAYARADDPHA;日本化薬株製60部D光重合開始剤:N-ベンゾイルオキシ-1-4-フェニルスルファニルフェニルオクタン-1-オン-2-イミンイルガキュアOXE01;BASFジャパン社製12部D光重合開始剤:2-ベンジル-2-ジメチルアミノ-1-4-モルホリノフェニルブタン-1-オンイルガキュア369;BASFジャパン社製6部D2光重合開始助剤:4,4’-ビスジエチルアミノベンゾフェノンEABF;保土谷化学株製2部E溶剤:プロピレングリコールモノメチルエーテルアセテート528部E溶剤:プロピレングリコールモノメチルエーテル69部F界面活性剤:ポリエーテル変性シリコーンオイルトーレシリコーンSH8400;東レダウコーニング株製0.09部を混合して着色感光性樹脂組成物を得た。パターンの形成2インチ角のガラス基板イーグル2000;コーニング社製上に、着色感光性樹脂組成物をスピンコート法で塗布した後、100°Cで3分間プリベークした。冷却後、この着色感光性樹脂組成物を塗布した基板と石英ガラス製フォトマスクとの間隔を100μmとして、露光機TME-150RSK;トプコン株製を用いて、大気雰囲気下、100mJ/cm2の露光量365nm基準で光照射した。尚、フォトマスクとしては、100μmのラインアンドスペースパターンが形成されたものを使用した。光照射後、該基板を、非イオン系界面活性剤0.12と水酸化カリウム0.04とを含む水溶液に23°Cで80秒間浸漬させて現像し、水洗後、オーブン中、230°Cで30分間ポストベークを行った。放冷後、得られたパターンの膜厚を、膜厚測定装置DEKTAK3;日本真空技術株製を用いて測定したところ、2.0μmであった。耐熱性評価上記のパターン形成において、フォトマスクを使用せずに露光したこと以外は同様の操作を行い、塗膜を作成した。得られた塗膜を、オーブン中、230°C下で2時間保管後、測色機OSP-SP-200;オリンパス株製を用いて分光を測定し、C光源の等色関数を用いてCIEのXYZ表色系における耐熱試験前後のxy色度座標Rx、Ry即ち色度及び明度RYを測定して、耐熱試験前後での色差△Eabを計算した。色差△Eabが小さいほど耐熱性は良好である。色差△Eabの結果を表1に示す。耐光性評価上記のパターン形成において、フォトマスクを使用せずに露光したこと以外は同様の操作を行い、塗膜を作成した。得られた塗膜を、キセノンランプ東洋精機製作所株製:サンテストCPS照射下48時間保管後、測色機OSP-SP-200;オリンパス株製を用いて分光を測定し、C光源の等色関数を用いてCIEのXYZ表色系における耐熱試験前後のxy色度座標Rx、Ry即ち色度及び明度RYを測定して、耐熱試験前後での色差△Eabを計算した。色差△Eabが小さいほど耐熱性は良好である。色差△Eabの結果を表1に示す。比較例1A着色剤:式d-1で表される化合物10.2部B樹脂:樹脂溶液B1固形分換算40部C光重合性化合物:ジペンタエリスリトールペンタアクリレートとジペンタエリスリトールヘキサアクリレートとの混合物KAYARADDPHA;日本化薬株製60部D光重合開始剤:N-ベンゾイルオキシ-1-4-フェニルスルファニルフェニルオクタン-1-オン-2-イミンイルガキュアOXE01;BASFジャパン社製12部D光重合開始剤:2-ベンジル-2-ジメチルアミノ-1-4-モルホリノフェニルブタン-1-オンイルガキュア369;BASFジャパン社製6部D2光重合開始助剤:4,4’-ビスジエチルアミノベンゾフェノンEABF;保土谷化学株製2部E溶剤:N、N-ジメチルホルムアミド445部E溶剤:プロピレングリコールモノメチルエーテル60部E溶剤:プロピレングリコールモノメチルエーテルアセテート8部F界面活性剤:メガファックF475DIC株製0.1部を混合して着色感光性樹脂組成物を得た。着色感光性樹脂組成物について、実施例1と同様にして評価を行った。結果を表1に示す。本発明の着色感光性樹脂組成物を用いて形成された塗膜は、良好な耐熱性、耐光性が確認された。このことから、良好な耐熱性、耐光性を示すパターン及び高品質なカラーフィルタを得ることが可能であることがわかる。"